"以下の成分を含んでなることを特徴とする光学ガラス。01wt~8wtのSiO2;20wt~32wtのB2O3;20wt~35wtのLa2O3;15wt~30wtのGd2O3;1wt~6wtのTa2O5;1wt~15wtのZnO;01wt~2wtのLi2O請求項1に記載の光学ガラスであって、0~8wtのZrO2、0~5wtのNb2O5、0~5wtのY2O3、0~5wtのYb2O3、BaO、CaO、SrO、Na2O、K2O、及び、0~05wtのSb2O3、の上記成分のうちの一種または複数種を更に含んでなり、上記のBaO、CaO、及び、SrOの総含有量は0~15wtであり、上記のNa2O、及び、K2Oの総含有量は0~2wtである、ことを特徴とする光学ガラス。前記BaO、CaO、及び、SrOの総含有量は1wt~10wtであり、前記Na2O、及び、K2Oの総含有量は01wt~1wtである、ことを特徴とする請求項2に記載の光学ガラス。1wt~7wtのZrO2を含んでなる、ことを特徴とする請求項2に記載の光学ガラス。05wt~6wtのSiO2を含んでなる、ことを特徴とする請求項1に記載の光学ガラス。22wt~32wtのB2O3を含んでなる、ことを特徴とする請求項1に記載の光学ガラス。25wt~35wtのLa2O3を含んでなる、ことを特徴とする請求項1に記載の光学ガラス。18wt~25wtのGd2O3を含んでなる、ことを特徴とする請求項1に記載の光学ガラス。2wt~5wtのTa2O5を含んでなる、ことを特徴とする請求項1に記載の光学ガラス。5wt~12wtのZnOを含んでなる、ことを特徴とする請求項1に記載の光学ガラス。03wt~15wtのLi2Oを含んでなる、ことを特徴とする請求項1に記載の光学ガラス。屈折率が1.75~1.8、アッベ数が45~52、転化温度が610°C以下、透過比が80のときの対応波長が390nm以下である、ことを特徴とする請求項1~11のいずれか一項に記載の光学ガラス。請求項1~12のいずれか一項に記載の光学ガラスでできた光学部品。上記の点に鑑み、本発明の目的は、屈折率が175~18、アッベ数が45~52、転化温度が610°C以下、透過比が80時に対応波長が390nm以下の光学ガラス及び光学部品を提供することにある。本発明は、以下の成分を含んでなる光学ガラスを提供する。01wt~8wtのSiO2;20wt~32wtのB2O3;20wt~35wtのLa2O3;15wt~30wtのGd2O3;1wt~6wtのTa2O5;1wt~15wtのZnO;01wt~2wtのLi2O好ましくは、本発明の光学ガラスは更に、0~8wtのZrO2、0~5wtのNb2O5、0~5wtのY2O3、0~5wtのYb2O3、BaO、CaO、SrO、Na2O、K2O、0~05wtのSb2O3、のうちの一種類または複数種類を含んでおり、上記のBaO、CaO、SrOの総含有量が0~15wtであり、上記のNa2O、K2Oの総含有量が0~2wtである。好ましくは、BaO、CaO、SrOの総含有量は1wt~10wtであり、Na2OとK2Oの総含有量は01wt~1wtである。より好ましく厳選したものは、1wt~7wtのZrO2を含む。より好ましく厳選したものは、05wt~6wtのSiO2を含む。より好ましく厳選したものは、22wt~32wtのB2O3を含む。より好ましく厳選したものは、25wt~35wtのLa2O3を含む。より好ましく厳選したものは、18wt~25wtのGd2O3を含む。より好ましく厳選したものは、2wt~5wtのTa2O5を含む。より好ましく厳選したものは、5wt~12wtのZnOを含む。より好ましく厳選したものは、03wt~15wtのLi2Oを含む。より好ましくは本発明の光学ガラスは、屈折率が1.75~1.8、アッベ数が45~52、転化温度が610°C以下、透過比が80時の対応波長が390nm以下、である。本発明は更に、上記方案に従う光学ガラスで作られた光学部品を提供する。光学ガラス及び光学部品を提供する本発明によれば、当該光学ガラスは、01wt~8wtのSiO2;20wt~32wtのB2O3;20wt~35wtのLa2O3;15wt~30wtのGd2O3;1~6wtのTa2O5;1wt~15wtのZnO;01wt~2wtのLi2Oの各成分を含んでなるものである。ここで、SiO2はガラスの耐失透性を維持する効果があり、しかもガラスグリッドを形成する効果がある。B2O3は酸化物として、ガラスの熱安定性と化学安定性を高めることができ、しかもガラスの軟化温度と流動粘度を下げる効果がある。La2O3とGd2O3は高い屈折率及び低い光分散性があるガラスを得るのに必要な成分である。Ta2O5は光学ガラスに高い屈折率と低い光分散の特性を与える成分で、ガラスの安定性を強める効果もある。ZnOはガラスに高い屈折率と低い光分散の特性に与える成分である。Li2Oは強いフラックスcosolvent,共溶媒で、ガラスの軟化温度を下げる。本発明に係る光学ガラスによれば、屈折率が175~18、アッベ数が45~52、転化温度が610°C以下、透過比が80時になったときの対応波長が390nm以下、となる。[具体的な実施方式]以下、本発明の実施形態で使用される技術方案について明確且つ完全に説明する、しかし、説明する実施形態は単に本発明の実施形態の一部だけであり、全ての実施形態ではない。本発明の実施形態に基づき、当該技術分野の通常の技術者が創造的な労働をせずに獲得しうるすべての実施形態は、すべて本発明の保護範囲に属する。本発明は、以下の成分を含む光学ガラスを提供するものである。01wt~8wtのSiO2;20wt~32wtのB2O3;20wt~35wtのLa2O3;15wt~30wtのGd2O3;1~6wtのTa2O5;1wt~15wtのZnO;01wt~2wtのLi2OSiO2は、ガラス成形体の重要な酸化物で、ケイ素と酸素の四面体[SiO4]の形で不規則な連続グリッドを形成し、光学ガラスを形成するフォーマット基本骨格である。SiO2はガラスの耐失透性を維持する効果がある。SiO2の含有量が8wtを上回る時、光学ガラスはフラックス性が下がり、軟化温度が高くなる。SiO2の含有量は01wt~8wtに限定され、好ましい厳選は05wt~6wt、最も好ましい再厳選は25wt~5wtである。B2O3は光学ガラスを形成する重要な酸化物で、光学ガラスのグリッドの形成に役立ち、ガラスの膨張係数を下げ、ガラスの熱安定性と化学安定性を高め、ガラスの屈折率を増やし、ガラスの転化温度と溶解温度を下げる。B2O3の含有量は20wt~32wtに限定される。B2O3の含有量が20wtを下回ると、転化温度が高くなり、屈折率が下がる。B2O3の含有量が32wtを上回ると、光学ガラスの低い分散性が損なわれる。B2O3の含有量の厳選は22wt~32wt、再厳選は25wt~29wtである。La2O3は高い屈折率と低い光分散性のガラスを得るために必要な成分である。La2O3の含有量は20wt~35wtに限定される。La2O3の含有量が20wtを下回ると、光学ガラスの屈折率は下がる。La2O3の含有量は35wtを上回ると、光学ガラスの耐失透性が下がる。La2O3の含有量の厳選は、25wt~35wtである。Gd2O3はガラスの屈折率高め、アッベ数を増やすのに有効な成分である。Gd2O3の含有量は15wt~30wtに限定される。Gd2O3の含有量が30wtを上回ると、光学ガラスの耐失透性が下がる。Gd2O3の含有量の厳選は18wt~25wtである。Ta2O5は光学ガラスに高い屈折率と低い光分散の特性を与える成分で、有効にガラスの安定性を強めることができる。Ta2O5の含有量が6wtを上回ると、光学ガラスは溶解性を弱められ、転化温度が高くなる。Ta2O5の含有量は1wt~6wtに限定され,厳選は2wt~5wtである。ZnOは光学ガラス及び低い融点ガラスを製造するのに重要な成分である。ZnOはガラスの熱膨張係数を下げ、ガラスの化学安定性、熱安定性、屈折率を高める。ZnOの含有量は1wt~15wtに限定される。ZnOの含有量が15wtを上回ると、光学ガラスの失透明性が上がる。ZnOの含有量が1wtを下回ると、光学ガラスの転化温度は高くなる。ZnOの含有量の厳選は5wt~12wtであり、再厳選は8wt~12wtである。Li2Oは強いフラックスcosolvent,共溶媒で、ガラスの軟化温度を下げる。Li2Oの含有量は01wt~2wtに限定される。Li2O含有量が2wtを上回ると、光学ガラスは耐失透性と屈折率を下げ、ガラスの析晶と失透を激化させる。Li2Oの含有量が01wtを下回ると、転化温度と軟化温度の目的を達成できない低減できない。Li2Oの含有量の厳選は、03wt~15wtである。本発明に従う光学ガラスは更に、0~8wtのZrO2、0~5wtのNb2O5、0~5wtのY2O3、0~5wtのYb2O3、BaO、CaO、SrO、Na2O、K2O及び0~05wtのSb2O3のうちの1種類または複数種類を含んでおり、上記のBaO、CaO、SrOの総含有量は0~15wtであり、上記のNa2OとK2Oの総含有量は0~2wtである。ZrO2は光学ガラスの粘着度、硬度、弾力性、屈折率、化学安定性を高め、ガラスの熱膨張係数を下げる。ZrO2の含有量が8wtを上回ると、析晶現象が現れ、しかもガラスの耐失透性と転化温度を下げる。ZrO2の含有量は1wt~7wtであっても良い。Nb2O5はガラスに高い屈折率を与える成分で、しかもガラスの耐失透性を改善する効果がある。Nb2O5含有量が5wtを上回る時、ガラスの光分散性が大幅に高くなり、アッベ数が下がることを招き、同時にガラスの短波透過率を下げる。Nb2O5の含有量は05wt~5wtであってもよい。Y2O3とYb2O3は光学ガラスの屈折率を高める効果がある。Y2O3はガラスの光学常数を調整する成分で、その含有量が5wtを上回ると、ガラスの耐失透性能が悪くなることを引き起こす。Yb2O3は光学ガラスでの効果はY2O3に近く、その含有量が5wtを上回ると、光学ガラスが失透しやすくなる。Y2O3の含有量は01wt~5wtであっても良く、05wt~4wtであっても良い。Yb2O3の含有量は01wt~5wtであっても良く、05wt~4wtであっても良い。BaOのガラスでの効果はガラスの光分散性を下げ、ガラスの透過率を改善し、光学ガラスの屈折率、密度、光沢、化学安定性を増やす。CaOのガラスでの効果はBaOと同様である。SrOのガラスでの効果はBaO、CaOと同様である。一部のBaOをSrOで置換することは、ガラスの溶解と清澄化を速め、ガラスの結晶化の傾向を下げ、光学ガラスの屈折率を増やす効果があり、しかもガラスの耐失透性を改良する。BaO、CaO及びSrOの総含有量は05wt~15wtになっても良く,1wt~10wtになっても良い。Na2OとK2Oはガラスの転化温度を下げる。Na2OとK2Oの総含有量が2wtを上回ると、光学ガラスの耐失透能力が下がり、屈折率が下がる。Na2OとK2Oの総含有量は01wt~2wtになっても良く、01wt~1wtになっても良い。Sb2O3は有効にガラスの澄み温度清澄化温度を下げ、ガラスの透過率を高める。Sb2O3の含有量は001wt~05wtであっても良い。本発明により、光学ガラスの屈折率が175~18;アッベ数が45~52;転化温度が610°C以下;ガラスの透過比が80のときの対応波長が390nm以下厳選は385nm以下、再厳選は380nm以下の光学ガラスが提供される。本発明は更に、上記技術方案の光学ガラスで形成した光学部品も提供する。本発明の光学部品は上記の光学ガラスで作られ、そのため、この光学部品は上述の光学ガラスの各種特性を揃えている。本発明の光学部品は、175~18の屈折率、45~52のアッベ数、610°C以下の軟化温度があり、透過比が80のときの対応波長が390nm以下になる。本発明が提供する光学部品は、デジタルカメラ、デジタルビデオカメラ、カメラ付き携帯電話などに適用可能である。本発明の技術方案をよく理解できるよう、具体的な実施例を通して本発明の好ましい実施態様を以下に説明する。ただし、以下の実施例は本発明の特徴と長所を更に説明するためだけに用いられたものであり、本発明の技術的範囲を制限するものではないことは、理解されるべきである。[実施例1]実施例1の光学ガラスは、35wtのSiO2、279wtのB2O3、326wtのLa2O3、219wtのGd2O3、16wtのTa2O5、122wtのZnO、03wtのLi2Oを含む。このガラスの主要な性能パラメーターは、次の通りである。屈折率:nd176821アッベ数:vd4931転化温度:Tg605°C軟化温度:Ts648°Cλ80:3829nm上述の性能パラメーターは次の方法でテストした。屈折率ndの値は2°Ch-6°Chの焼き鈍しの値として、屈折率とアッベ数は、GBT796211987無色光学ガラスのテスト法:屈折率とアッベ数に従ってテストされた。転化温度Tgは、GBT7962161987無色光学ガラスのテスト法:線膨張係数、転化温度および緩み垂れ温度に従ってテストされた。つまり、測定見本は一定の温度範囲で温度が1°C上がるごとに、測定見本の膨張曲線の上で、低温区域と高温区域における各直線部分を伸ばして交差させ、その交点に対応する温度をTgとした。ガラスを10mm±0.1mmの厚さの見本に作り、測定ガラスの透過比が80に達する時の対応する波長をλ80とした。実施例2~13の光学ガラスの成分比率および対応性能は下記の表1及び表2の通りである。また、比較例1~3の光学ガラスの成分比率および対応性能は下記の表3の通りである。本発明が提供する光学ガラスの配合製造方法については特別な制限はない、当該領域の技術者が熟知する方法によって配合製造を行う。原料を溶かし、澄ませて清澄化、均一にさせた後に温度を下げ、予熱した金属型の中に注ぎ込み、焼き鈍し後に光学ガラスを得た。本発明の実施例1~13及び比較例1~3に従う光学ガラスは、以下の方法に従い配合製造した。石英砂、ホウ酸、酸化ランタン、酸化ガドリニウム、酸化亜鉛、酸化ジルコニウム、炭酸リチウム、酸化タンタルを比例配合比率に従い重量をはかり、十分に混合した後にプラチナのるつぼに入れ、1080~1380°Cで溶かし、澄ませて、均一化した後に温度を下げる;約550~600°Cの温度で、溶けたガラスを予熱した金属型に流し込む;予熱した金属型に注ぎ込んだ溶解されたガラスと当該金属型とを一緒に焼き鈍し炉に入れ、徐々に冷却させ、光学ガラスを得る、そして、光学ガラスの相関パラメーターを測定する。実施例の1~13の光学ガラスは、成型時に結晶化せず、失透しない。実施例2~13の光学ガラスの屈折率、アッベ数、転化温度、透過性能は、表1及び表2の通りである。比較例1~3の光学ガラスの屈折率、アッベ数、転化温度、透過性能は、表3の通りである。上述の例により、本発明が提供する光学ガラスと光学部品は、屈折率が175~18、アッベ数が45~52、転化温度が610°C以下、透過比が80に達したときの対応波長が390nm以下になる。これにより、現代の画像装置の要求を満足させられた。上記に開示した実施例の説明に基づいて、当該分野の専門技術者は本発明を実施又は使用することができる。これらの実施例に対するいくつかの箇所の修正は、当該分野の専門技術者にとって自明なことである。ここで定義した一般的原理は本発明の精神あるいは範囲を離れない範囲で、その他の例の中で実施できる。それ故、本発明は、本明細書に掲載した実施例に限定されず、ただし開示した解決原理と新規な特徴に合致する最も広い範囲をカバーするものである。"